(57)【要約】  本発明は、優れた偏光度を維持し、透過率が高く、耐久性に優れた偏光子ならびにそれを用いた偏光板および画像表示装置を提供すること課題とする。本発明の偏光子は、ポリビニルアルコール系樹脂と、ポリビニルアルコール系樹脂中に含まれるヨウ素とを有する偏光子であって、偏光子の厚みが２〜２０μｍであり、ポリビニルアルコール系樹脂の配向度が０．１１以上０．１６以下であり、ヨウ素の含有量が０．５０ｇ／ｍ2超１．０ｇ／ｍ2以下であり、ポリビニルアルコール系樹脂の配向度とヨウ素の含有量との積が０．０８ｇ／ｍ2以上０．１１ｇ／ｍ2以下である、偏光子である。【特許請求の範囲】
【請求項１】
ポリビニルアルコール系樹脂と、前記ポリビニルアルコール系樹脂中に含まれるヨウ素とを有する偏光子であって、
前記偏光子の厚みが２〜２０μｍであり、
前記ポリビニルアルコール系樹脂の配向度が０．１１以上０．１６以下であり、
前記ヨウ素の含有量が０．５０ｇ／ｍ2超１．０ｇ／ｍ2以下であり、
前記ポリビニルアルコール系樹脂の配向度と前記ヨウ素の含有量との積が０．０８ｇ／ｍ2以上０．１１ｇ／ｍ2以下である、偏光子。
【請求項２】
前記ポリビニルアルコール系樹脂の配向度と、前記ヨウ素の含有量との積が、０．０８２ｇ／ｍ2以上０．１１０ｇ／ｍ2以下である、請求項１に記載の偏光子。
【請求項３】
波長２５０〜４００ｎｍの偏光子の吸光度が１５以上３０以下である、請求項１または２に記載の偏光子。
【請求項４】
前記ポリビニルアルコール系樹脂の配向度と、波長２５０〜４００ｎｍの偏光子の吸光度との積が、１．７０以上４．０以下である、請求項３に記載の偏光子。
【請求項５】
請求項１〜４のいずれか１項に記載の偏光子を有する偏光板。
【請求項６】
請求項１〜４のいずれか１項に記載の偏光子または請求項５に記載の偏光板を有する画像表示装置。
【発明の詳細な説明】
【技術分野】
【０００１】
本発明は、偏光子、偏光板および画像表示装置に関する。
【背景技術】
【０００２】
液晶表示装置、エレクトロルミネッセンス（ＥＬ）表示装置、プラズマディスプレイ（ＰＤ）、電界放出ディスプレイ（ＦＥＤ）等の画像表示装置に用いる偏光子としては、高透過率と高偏光度を兼ね備えている等の理由から、染色処理されたポリビニルアルコール系フィルムが用いられている。
この偏光子は、ポリビニルアルコール系樹脂に対して、浴中にて、例えば、膨潤、染色、架橋、延伸等の各処理を施した後に、洗浄処理を施してから、乾燥することにより製造される（例えば、特許文献１参照）。【０００３】
近年では、画像表示装置の高性能化、薄型化が進み、それに伴い、偏光子に対しても、薄型化が求められている。
例えば、特許文献２には、偏光子を薄型化した場合にもカールの発生を抑えられる偏光子を有する偏光板として、「基材層と親水性高分子層が積層されている積層体が延伸処理されている延伸積層体であって、かつ前記親水性高分子層には少なくとも二色性物質が吸着されている延伸積層体を含有することを特徴とする偏光板。」が記載されている（［請求項１］［０００７］）。
【先行技術文献】
【特許文献】
【０００４】
【特許文献１】特開２００１−１４１９２６号公報
【特許文献２】特開２００９−０９８６５３号公報
【発明の概要】
【発明が解決しようとする課題】
【０００５】
本発明者らは、特許文献１および２等に記載された従来公知の偏光子は、偏光度が高く良好であるが、透過率には改善の余地があり、また、薄型化に伴い透湿度が大きくなることにより、偏光子への水分の侵入量が増え、耐久性、特に高温高湿経時後の偏光性能が劣ることを明らかとした。【０００６】
そこで、本発明は、優れた偏光度を維持し、透過率が高く、耐久性に優れた偏光子ならびにそれを用いた偏光板および画像表示装置を提供することを課題とする。
【課題を解決するための手段】
【０００７】
本発明者らは、上記課題を達成すべく鋭意検討した結果、ポリビニルアルコール系樹脂の配向度、二色性物質としてのヨウ素の含有量、および、これらの積が特定の範囲となる偏光子が、高い偏光度を維持したまま、透過率が高くなり、耐久性が良好となることを見出し、本発明を完成させた。
すなわち、以下の構成により上記課題を達成することができることを見出した。【０００８】
［１］  ポリビニルアルコール系樹脂と、ポリビニルアルコール系樹脂中に含まれるヨウ素とを有する偏光子であって、
偏光子の厚みが２〜２０μｍであり、
ポリビニルアルコール系樹脂の配向度が０．１１以上０．１６以下であり、
ヨウ素の含有量が０．５０ｇ／ｍ2超１．０ｇ／ｍ2以下であり、
ポリビニルアルコール系樹脂の配向度とヨウ素の含有量との積が０．０８ｇ／ｍ2以上０．１１ｇ／ｍ2以下である、偏光子。
［２］  ポリビニルアルコール系樹脂の配向度と、ヨウ素の含有量との積が、０．０８２ｇ／ｍ2以上０．１１０ｇ／ｍ2以下である、［１］に記載の偏光子。
［３］  波長２５０〜４００ｎｍの偏光子の吸光度が１５以上３０以下である、［１］または［２］に記載の偏光子。
［４］  ポリビニルアルコール系樹脂の配向度と、波長２５０〜４００ｎｍの偏光子の吸光度との積が、１．７０以上４．０以下である、［３］に記載の偏光子。
［５］  ［１］〜［４］のいずれかに記載の偏光子を有する偏光板。
［６］  ［１］〜［４］のいずれかに記載の偏光子または［５］に記載の偏光板を有する画像表示装置。
【発明の効果】
【０００９】
本発明によれば、優れた偏光度を維持し、透過率が高く、耐久性に優れた偏光子ならびにそれを用いた偏光板および画像表示装置を提供することができる。
【発明を実施するための形態】
【００１０】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１１】
［偏光子］
本発明の偏光子は、ポリビニルアルコール系樹脂と、ポリビニルアルコール系樹脂中に含まれるヨウ素とを有する偏光子であって、偏光子の厚みが２〜２０μｍであり、ポリビニルアルコール系樹脂の配向度が０．１１以上０．１６以下であり、ヨウ素の含有量が０．５０ｇ／ｍ2超１．０ｇ／ｍ2以下であり、ポリビニルアルコール系樹脂の配向度とヨウ素の含有量との積が０．０８ｇ／ｍ2以上０．１１ｇ／ｍ2以下である、偏光子である。
ここで、本発明の偏光子の性能を示す偏光度、透過率および耐久性は、それぞれ、以下に示す方法により測定した性能をいう。
【００１２】
＜偏光度＞
偏光度は、２枚の同じ偏光子を両者の透過軸が平行となるように重ね合わせた場合の透過率（平行透過率：Ｔｐ）、および、両者の透過軸が直交するように重ね合わせた場合の透過率（直交透過率：Ｔｃ）を以下の式に適用することにより求められるものである。
偏光度（％）＝｛（Ｔｐ−Ｔｃ）／（Ｔｐ＋Ｔｃ）｝１／２×１００
各透過率は、日本分光（株）製の自動偏光フィルム測定装置ＶＡＰ−７０７０を用いて、波長５５０ｎｍで測定し、グランテラープリズム偏光子を通して得られた完全偏光を１００％として、ＪＩＳ Ｚ８７０１の２度視野（Ｃ光源）により視感度補整したＹ値で示したものである。
【００１３】
＜透過率＞
透過率は、日本分光（株）製の自動偏光フィルム測定装置ＶＡＰ−７０７０を用いて波長５５０ｎｍで測定した単体透過率（Ｔｓ）の値をいい、ＪｌＳＺ ８７０１の２度視野（Ｃ光源）により、視感度補正を行ったＹ値である。
【００１４】
＜耐久性＞
耐久性は、耐久性試験前後の直交透過率の変化量で評価する。
ここで、耐久性の評価における直交透過率は、日本分光（株）製の自動偏光フィルム測定装置ＶＡＰ−７０７０を用いて、３８０ｎｍ〜７８０ｎｍの範囲で１０回測定し、４１０ｎｍにおける測定値の平均値を採用する。
また、耐久性は、６０℃、相対湿度９５％の環境下で５００時間静置させる試験の前後、および、８０℃、相対湿度０〜２０％の環境下で５００時間静置させる試験の前後で直交透過率を測定し、変化量を算出する。
【００１５】
本発明の偏光子は、ポリビニルアルコール（以下、「ＰＶＡ」とも略す。）系樹脂の配向度が０．１１以上０．１６以下であり、ヨウ素の含有量が０．５０ｇ／ｍ2超１．０ｇ／ｍ2以下であり、ポリビニルアルコール系樹脂の配向度とヨウ素の含有量との積が０．０８ｇ／ｍ2以上０．１１ｇ／ｍ2以下であることにより、厚みが２〜２０μｍであっても、優れた偏光度を維持し、透過率が高く、耐久性が良好となる。
このように偏光度、透過率および耐久性が良好となる理由は、詳細には明らかではないが、およそ以下のとおりと推測される。
【００１６】
最初に、二色性物質としてヨウ素を用いた偏光子では、偏光子中でヨウ素がイオン化しており、下記式（Ｉ）に示す平衡反応に示すように、Ｉ-およびＩ-よりも高次のポリヨウ化物イオン（下記式（Ｉ）中においてはポリヨウ素Ａおよびポリヨウ素Ｂ）の状態で存在していると考えられている。
このうち、偏光性能に影響を与えるのは、Ｉ-よりも高次のポリヨウ化物イオンであり、これらがＰＶＡと錯形成して錯体（下記式（Ｉ）中においては錯体Ａおよび錯体Ｂ）を形成し、配向したＰＶＡに沿って配向していることで、偏光性能を示すことが知られている。
なお、Ｉ-よりも高次のポリヨウ化物イオンとＰＶＡとの錯体は、波長４８０ｎｍ付近および波長６１０ｎｍ付近の吸収に作用することが知られており、本発明においては、ポリヨウ化物イオンとＰＶＡとの錯体のうち、波長４８０ｎｍ付近の吸収に作用する錯体を錯体Ａと定義し、波長６１０ｎｍ付近の吸収に作用する錯体を錯体Ｂと定義している。
また、Ｉ-よりも高次のポリヨウ化物イオンは、ＰＶＡと錯形成しない状態では、波長４００〜８００ｎｍにおいて、吸収がほとんどないことが知られている。
【化１】
2016104741.tif 000002
【００１７】
そして、本発明においては、ヨウ素の含有量が０．５０ｇ／ｍ2超１．０ｇ／ｍ2以下と多いことにより、錯体Ａおよび-錯体Ｂからポリヨウ素Ａおよびポリヨウ素Ｂに戻る平衡反応が生起しにくくなるため、高い偏光度を維持し、耐久性も良好になったと考えられる。
また、ヨウ素の含有量が上述した範囲であることにより、ＰＶＡの延伸の際にＰＶＡの結晶化が抑制され、ＰＶＡをより延伸できる結果、ＰＶＡの配向度を０．１１以上０．１６以下とすることができるため、透過率が高くなったと考えられる。
更に、ＰＶＡの配向度とヨウ素の含有量との積が０．０８ｇ／ｍ2以上０．１１ｇ／ｍ2以下であることにより、ヨウ素の含有量が多くても、ＰＶＡの配向度が高くなり、その結果、ポリヨウ化物イオンの配向度も高くなるため、高い偏光度と透過率を両立することができると考えられる。
【００１８】
〔ポリビニルアルコール系樹脂〕
本発明の偏光子が有するポリビニルアルコール系樹脂は、その配向度が０．１１以上０．１６以下のものであれば特に限定されない。
ここで、配向度は、広角Ｘ線散乱法〔ｗｉｄｅ−ａｎｇｌｅ  Ｘ−ｒａｙ  ｄｉｆｆｒａｃｔｉｏｎ（以下、「ＷＡＸＳ」とも略す。）〕を用いて、以下の測定装置および測定条件で算出した値をいう。
＜測定装置＞
ＲＡＰＩＤ Ｒ−ＡＸＩＳ（理学電気工業（株）製）
＜測定条件＞
・Ｘ線原：Ｃｕｋα線
・コリメーター：０．８ｍｍφ
・測定：透過２次元２θ
・Ｘ線照射時間：３分間
ここで、ＰＶＡの配向性を示すパラメータとして、Ｘ線回折測定により算出した配向度Ｐを用いた。ＰＶＡの配向度Ｐは検出したＸ線パターンから下記式（Ａ）で定義される。なお、配向度Ｐの上限値は１．０である。
Ｐ＝＜（３ｃｏｓβ）＾２−１＞／２  ・・・式（Ａ）
ただし、＜ｃｏｓβ＞＾２＝∫（０、π）（ｃｏｓβ）＾２ Ｉ（β）ｓｉｎβｄβ／∫（０、π）Ｉ（β）ｓｉｎβｄβである。なお、上記式中、βは入射するＸ線の入射面と、ＰＶＡフィルム面内のある１方向とのなす角度であり、Ｉは角度βで測定したＸ線回折チャートにおける２θ＝１８．５°〜２１．５°の回折強度の積分値である。
【００１９】
上記ポリビニルアルコール系樹脂の材料としては、例えば、ポリビニルアルコールまたはその誘導体が挙げられる。
ポリビニルアルコールの誘導体としては、具体的には、例えば、ポリビニルホルマール；ポリビニルアセタール；ポリビニルアルコール、ポリビニルホルマール、ポリビニルアセタールなどを、エチレン、プロピレン等のオレフィンや、アクリル酸、メタクリル酸、クロトン酸等の不飽和カルボン酸等により変性したもの変性したもの；等が挙げられる。
また、ポリビニルアルコールの重合度は、１００〜１００００程度が好ましく、１０００〜１００００がより好ましい。ケン化度は８０〜１００モル％程度のものが一般に用いられる。
【００２０】
上記ポリビニルアルコール系樹脂中には、可塑剤、界面活性剤等の添加剤を含有することもできる。
可塑剤としては、例えば、ポリオールおよびその縮合物等が挙げられ、具体的には、グリセリン、ジグリセリン、トリグリセリン、エチレングリコール、プロピレングリコール、ポリエチレングリコール等が挙げられる。
可塑剤等の使用量は、特に制限されないがポリビニルアルコール系樹脂中２０質量％以下とするのが好適である。
【００２１】
〔ヨウ素〕
上記ポリビニルアルコール系樹脂中に含まれる二色性物質として、ヨウ素を用いる。
【００２２】
上記ヨウ素の含有量は、０．５０ｇ／ｍ2超１．０ｇ／ｍ2以下であり、０．８０〜１．０ｇ／ｍ2であるのが好ましく、０．８５〜１．０ｇ／ｍ2であるのがより好ましい。
ここで、ヨウ素の含有量は、燃焼式ハロゲン分析装置（ＡＱＦ−１００、三菱化学アナリテック社製）を用い、以下に示す条件で測定する。
具体的には、ヨウ素の含有量は、偏光子のサンプルを３ｍｍφで打ち抜き、石英ボート上で燃焼させ、発生したヨウ素または色素を吸収液（過酸化水素水）に吸収させた量（ｇ／ｍ2）をいう。
＜燃焼条件＞
燃焼温度：Ｉｎｌｅｔ ９００℃、Ｏｕｔｌｅｔ １０００℃
ＡＢＣパラメータ：１ｓｔ ｐｏｓ． １３０  Ｔｉｍｅ １５０ｓ、２ｎｄ ｐｏｓ． １４０  Ｔｉｍｅ １２０ｓ、３ｒｄ ｐｏｓ． １５０  Ｔｉｍｅ １２０ｓ、Ｅｎｄ Ｔｉｍｅ ２４０ｓ、Ｃｏｏｌ ６０ｓ
＜イオンクロマト検出条件＞
カラム：ＡＳ１２Ａ
溶離液：２．７ｍｍｏｌ／Ｌ  Ｎａ２ＣＯ３  ＋  ０．３ｍｍｏｌ／Ｌ  ＮａＨＣＯ３
流量：１．５ ｍｌ／ｍｉｎ
カラム温度：３５°Ｃ
【００２３】
本発明においては、偏光子の耐久性がより向上する理由から、波長２５０〜４００ｎｍの偏光子の吸光度が１５以上３０以下であるのが好ましい。
ここで、「波長２５０〜４００ｎｍの偏光子の吸光度」とは、偏光子の吸収スペクトル（測定波長：２５０〜４００ｎｍ）を紫外可視近赤外分光光度計（Ｖ−７２００、日本分光（株）製）を用いて測定し、得られたスペクトルの２９５ｎｍのピークをガウス曲線でフィッティングし、フィッティング曲線の面積より求めた値をいう。
また、波長２５０〜４００ｎｍの偏光子の吸光度が１５以上３０以下であることにより、偏光子の耐久性がより向上する理由は、上記式（Ｉ）で表される平衡反応において、波長４８０ｎｍ付近の吸収に作用する錯体Ａがポリヨウ素Ａに戻る平衡反応が抑制されたためであると考えられる。
【００２４】
本発明においては、上述したポリビニルアルコール系樹脂の配向度と、上述したヨウ素の含有量との積は、０．０８ｇ／ｍ2以上０．１１ｇ／ｍ2以下であるが、偏光子の耐久性がより向上する理由から、０．０８２ｇ／ｍ2以上０．１１０ｇ／ｍ2以下であるのが好ましく、０．０８５ｇ／ｍ2以上０．１０５ｇ／ｍ2以下であるのがより好ましい。
また、同様の理由から、上述したポリビニルアルコール系樹脂の配向度と、波長２５０〜４００ｎｍの偏光子の吸光度との積が、１．７０以上４．０以下であるのが好ましく、２．１２〜３．５であるのがより好ましい。
【００２５】
＜厚み＞
本発明の偏光子の厚みは、２〜２０μｍであり、１５μｍ以下であるのが好ましく、１０μｍ以下であるのがより好ましい。
【００２６】
〔偏光子の製造方法〕
本発明の偏光子の製造方法は特に限定されないが、例えば、ポリビニルアルコール系樹脂からなる原反フィルム（以下、ヨウ素を吸着させる前のポリビニルアルコール系樹脂を「ＰＶＡ原反」と略す。）にヨウ素を吸着させる染色処理を施すことにより製造することができる。
また、上述したヨウ素の含有量を０．５０ｇ／ｍ2超１．０ｇ／ｍ2以下に調整しやすい理由から、上記染色処理を施す前に、ＰＶＡ原反を水等に浸漬して膨潤処理を施すのが好ましい。
更に、上記染色処理の前、同時または後に、延伸処理を施すのが好ましく、ＰＶＡ原反に吸着させるヨウ素の配向が良好となる理由から、染色処理の前に延伸処理を施すのがより好ましく、染色処理の前後に延伸処理を施すのが更に好ましい。
【００２７】
＜膨潤処理＞
膨潤処理を施す膨潤浴としては、主として水ないし温水が用いられる。
膨潤処理における、ＰＶＡ原反の膨潤浴への浸漬時間は、３０秒以上３００秒以下とすることが好ましく、４５秒以上１８０秒以下とすることがより好ましい。
【００２８】
また、膨潤処理は、上記のように膨潤浴に浸漬する以外にも、水または温水を、ＰＶＡ原反に塗布、噴霧しながら膨潤処理を施す方法を採用することもできる。
【００２９】
更に、膨潤処理は、後述する延伸処理と同時に行うことができる。膨潤処理において延伸も同時に施す場合、その延伸倍率は、ＰＶＡ原反の元長を基準として１．１倍以上であるのが好ましく、１．２倍以上であることがより好ましい。
【００３０】
＜延伸処理＞
延伸処理は、一軸延伸を施すことにより行うのが好ましい。
一軸延伸は、ＰＶＡ原反の長手方向に対して行う縦延伸、ＰＶＡ原反の幅方向に対して行う横延伸のいずれも採用することができる。本発明では横延伸により行うことが好ましい。横延伸では、幅方向に延伸を行いながら、長手方向に収縮させることもできる。横延伸方式としては、例えば、テンターを介して一端を固定した固定端一軸延伸方法や、一端を固定しない自由端一軸延伸方法等があげられる。縦延伸方式としては、ロール間延伸方法、圧縮延伸方法、テンターを用いた延伸方法等があげられる。延伸処理は多段で行うこともできる。また、延伸処理は、二軸延伸、斜め延伸などを施すことにより行うことができる。
【００３１】
また、延伸処理は、湿潤式延伸方法と乾式延伸方法のいずれも採用できるが、本発明では乾式延伸方法を用いるのが、ＰＶＡ原反を延伸する際の温度範囲を広く設定することができる点で好ましい。乾式延伸方法では、通常、ＰＶＡ原反を５０〜２００℃程度に加熱した状態で延伸処理を施すのが好ましく、加熱温度は、８０〜１８０℃であるのがより好ましく、１００〜１６０℃であるのが更に好ましい。
【００３２】
延伸処理では、ＰＶＡ原反の元長に対して、総延伸倍率で１．５〜１７倍の範囲になるように行うのが好ましく、１．５〜１０倍であるのがより好ましく、１．５〜８倍であるのが更に好ましい。なお、総延伸倍率は、延伸処理工程以外の工程等において延伸を伴う場合には、それらの工程における延伸を含めた累積の延伸倍率をいう。総延伸倍率は、他の工程等における延伸倍率を考慮して適宜に決定される。
【００３３】
＜染色処理＞
染色処理は、ＰＶＡ原反に、ヨウ素を吸着させることにより行う。
染色処理は、例えば、ヨウ素を含有する溶液（染色溶液）に、ＰＶＡ原反を浸漬することにより行うのが好ましい。
染色溶液としては、ヨウ素を溶媒に溶解した溶液が使用できる。
溶媒としては、水が一般的に使用されるが、水と相溶性のある有機溶媒がさらに添加されてもよい。ヨウ素の濃度としては、０．０１〜１０質量％の範囲にあることが好ましく、０．０２〜７質量％の範囲にあることがより好ましく、０．０２５〜５質量％であることが特に好ましい。
【００３４】
また、染色効率をより一層向上できることから、さらにヨウ化物を添加することが好ましい。
ヨウ化物としては、例えば、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタン等が挙げられる。これらヨウ化物の添加割合は、染色溶液において、０．０１〜１０質量％であることが好ましく、０．１〜５質量％であることがより好ましい。これらのなかでも、ヨウ化カリウムを添加することが好ましく、ヨウ素とヨウ化カリウムの割合（重量比）は、１：５〜１：１００の範囲にあることが好ましく、１：６〜１：８０の範囲にあることがより好ましく、１：７〜１：７０の範囲にあることが特に好ましい。
【００３５】
染色溶液へのＰＶＡ原反の浸漬時間は、特に限定されないが、通常は、１５秒〜５分間の範囲であることが好ましく、１分〜３分間であることがより好ましい。また、染色溶液の温度は、１０〜６０℃の範囲にあることが好ましく、２０〜４０℃の範囲にあることがより好ましい。
【００３６】
［偏光板］
本発明の偏光板は、上述した本発明の偏光子を有する偏光板であり、偏光子以外の構成として、例えば、偏光子の視認側に設けられる外側保護フィルムや、ハードコート層などを有していてもよい。
以下に、本発明の偏光板を構成する偏光子以外の任意の各層について詳述する。
【００３７】
〔外側保護フィルム〕
本発明の偏光板が有していてもよい任意の外側保護フィルムは特に限定されず、その具体例としては、セルロースアシレート系フィルム、（メタ）アクリル系樹脂フィルム、シクロオレフィン系樹脂フィルム、ポリエステル系樹脂フィルム、ポリカーボネート系樹脂フィルム、ポリオレフィン系樹脂フィルム等の熱可塑性樹脂フィルムが挙げられる。
なお、（メタ）アクリル系樹脂は、メタクリル系樹脂とアクリル系樹脂の両方を含む概念であり、アクリレート／メタクリレートの誘導体、特にアクリレートエステル／メタクリレートエステルの（共）重合体も含まれる。また、（メタ）アクリル系樹脂は、メタクリル系樹脂、アクリル系樹脂の他に、主鎖に環構造を有する（メタ）アクリル系重合体も含み、ラクトン環を有する重合体、無水コハク酸環を有する無水マレイン酸系重合体、無水グルタル酸環を有する重合体、グルタルイミド環含有重合体を含む。
これらのうち、加工性や光学性能の観点から、セルロースアシレート系フィルム、（メタ）アクリル樹脂系フィルムであるのが好ましい。
【００３８】
ポリマーフィルムとして好適に用いることができるセルロースアシレート系フィルムとしては、各種公知のものを用いることができ、具体的には、例えば、特開２０１２−０７６０５１号公報に記載のもの等を用いることができる。
また、（メタ）アクリル樹脂系フィルムとしては、各種公知のものを用いることができ、具体的には、例えば、特開２０１０−０７９１７５号公報の［００３２］〜［００６３］段落に記載されるアクリルフィルムや、特開２００９−９８６０５号公報の段落［００１７］〜［０１０７］段落に記載されるラクトン環含有重合体等を適宜採用することができる。
【００３９】
＜厚み＞
外側保護フィルムの厚みは、偏光板の薄型化の観点から、５μｍ〜３０μｍであるのが好ましく、１０μｍ〜２５μｍであるのがより好ましい。
【００４０】
〔ハードコート層〕
本発明の偏光板は、偏光子の外側保護フィルムを有する側とは反対側（後述する画像表示装置における液晶セルや有機ＥＬ表示パネル側）に、内側ハードコート層を有しているのが好ましい。
同様に、本発明の偏光板は、外側保護フィルムの偏光子を有する側とは反対側（後述する画像表示装置における視認側）に、外側ハードコート層を有しているのが好ましい。
【００４１】
ハードコート層は、電離放射線硬化性化合物の架橋反応や重合反応により形成されることが好ましい。
例えば、電離放射線硬化性の多官能モノマーや多官能オリゴマーを含む塗布組成物を後述する保護層上に塗布し、多官能モノマーや多官能オリゴマーを架橋または重合させることにより形成することができる。
電離放射線硬化性の多官能モノマーや多官能オリゴマーの官能基としては、光、電子線、放射線重合性のものが好ましく、中でも光重合性官能基が好ましい。
光重合性官能基としては、（メタ）アクリロイル基、ビニル基、スチリル基、アリル基等の不飽和の重合性官能基等が挙げられ、中でも、（メタ）アクリロイル基が好ましい。ここで、（メタ）アクリロイル基とは、アクリロイル基またはメタクリロイル基を表す表現である。
また、ハードコート層には、内部散乱性付与の目的で、平均粒径が１．０μｍ〜１０．０μｍ、好ましくは１．５〜７．０μｍのマット粒子、例えば、無機化合物の粒子または樹脂粒子を含有してもよい。
ハードコート層としては、例えば、特開２００９−９８６５８号公報の段落［０１９０］〜［０１９６］に記載のものを使用することができる。
【００４２】
＜厚み＞
内側ハードコート層および外側ハードコート層の厚みは、それぞれ独立に、７μｍ以下であるのが好ましく、１μｍ〜５μｍであるのがより好ましい。
【００４３】
〔粘着剤層・接着剤層〕
本発明の偏光板は、後述する画像表示装置における液晶セルや有機ＥＬ表示パネルとの貼り合せを考慮して、予め粘着剤層や接着剤層を有していてもよい。
本発明に用いることができる粘着剤や接着剤は、特に限定されず、通常用いる粘着剤（例えば、アクリル系粘着剤など）や接着剤（例えば、ポリビニルアルコール系接着剤など）を用いることができる。
また、本発明に用いることができる粘着剤や接着剤としては、例えば、特開２０１１−０３７１４０号公報の段落［０１００］〜［０１１５］、特開２００９−２９２８７０号公報の段落［０１５５］〜［０１７１］などに記載されている粘着剤を使用することができる。
【００４４】
［画像表示装置］
本発明の画像表示装置は、上述した本発明の偏光子または本発明の偏光板を有する画像表示装置である。
画像表示装置としては、例えば、後述する液晶表示装置や有機ＥＬ表示装置が好適に挙げられる。
【００４５】
〔液晶表示装置〕
本発明の画像表示装置の一例である液晶表示装置としては、例えば、液晶セル、および、液晶セルを挟んで配置される一対の偏光板を有する液晶表示装置であって、一対の偏光板の少なくとも一方が、上述した本発明の偏光板で構成される態様が好適に挙げられる。
なお、本発明においては、液晶セルの両側に設けられる偏光板のうち、視認側の偏光板として本発明の偏光板を用いるのが好ましく、視認側およびバックライト側の偏光板として本発明の偏光板を用いるのがより好ましい。
【００４６】
＜液晶セル＞
本発明の画像表示装置（液晶表示装置）に利用される液晶セルは、ＶＡ（Ｖｅｒｔｉｃａｌ Ａｌｉｇｎｍｅｎｔ）モード、ＯＣＢ（Ｏｐｔｉｃａｌｌｙ Ｃｏｍｐｅｎｓａｔｅｄ Ｂｅｎｄ）モード、ＩＰＳ（Ｉｎ−Ｐｌａｎｅ−Ｓｗｉｔｃｈｉｎｇ）モード、又はＴＮ（Ｔｗｉｓｔｅｄ Ｎｅｍａｔｉｃ）モードであることが好ましいが、これらに限定されるものではない。
ＴＮモードの液晶セルでは、電圧無印加時に棒状液晶性分子が実質的に水平配向し、更に６０〜１２０゜にねじれ配向している。ＴＮモードの液晶セルは、カラーＴＦＴ液晶表示装置として最も多く利用されており、多数の文献に記載がある。
ＶＡモードの液晶セルでは、電圧無印加時に棒状液晶性分子が実質的に垂直に配向している。ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモードの）液晶セル（ＳＩＤ９７、Ｄｉｇｅｓｔ ｏｆ ｔｅｃｈ．Ｐａｐｅｒｓ（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭモード）の液晶セル（日本液晶討論会の予稿集５８〜５９（１９９８）記載）及び（４）ＳＵＲＶＩＶＡＬモードの液晶セル（ＬＣＤインターナショナル９８で発表）が含まれる。また、ＰＶＡ（Ｐａｔｔｅｒｎｅｄ Ｖｅｒｔｉｃａｌ Ａｌｉｇｎｍｅｎｔ）型、光配向型（Ｏｐｔｉｃａｌ Ａｌｉｇｎｍｅｎｔ）、及びＰＳＡ（Ｐｏｌｙｍｅｒ−Ｓｕｓｔａｉｎｅｄ Ａｌｉｇｎｍｅｎｔ）のいずれであってもよい。これらのモードの詳細については、特開２００６−２１５３２６号公報、及び特表２００８−５３８８１９号公報に詳細な記載がある。
ＩＰＳモードの液晶セルは、棒状液晶分子が基板に対して実質的に平行に配向しており、基板面に平行な電界が印加することで液晶分子が平面的に応答する。ＩＰＳモードは電界無印加状態で黒表示となり、上下一対の偏光板の吸収軸は直交している。光学補償シートを用いて、斜め方向での黒表示時の漏れ光を低減させ、視野角を改良する方法が、特開平１０−５４９８２号公報、特開平１１−２０２３２３号公報、特開平９−２９２５２２号公報、特開平１１−１３３４０８号公報、特開平１１−３０５２１７号公報、特開平１０−３０７２９１号公報などに開示されている。
【００４７】
〔有機ＥＬ表示装置〕
本発明の画像表示装置の一例である有機ＥＬ表示装置としては、例えば、視認側から、本発明の偏光板と、λ／４機能を有する板（以下、「λ／４板」ともいう。）と、有機ＥＬ表示パネルとをこの順で有する態様が好適に挙げられる。
ここで、「λ／４機能を有する板」とは、ある特定の波長の直線偏光を円偏光に（または円偏光を直線偏光に）変換する機能を有する板をいい、例えば、λ／４板が単層構造である態様としては、具体的には、延伸ポリマーフィルムや、支持体上にλ／４機能を有する光学異方性層を設けた位相差フィルム等が挙げられ、また、λ／４板が複層構造である態様としては、具体的には、λ／４板とλ／２板とを積層してなる広帯域λ／４板が挙げられる。
また、有機ＥＬ表示パネルは、電極間（陰極および陽極間）に有機発光層（有機エレクトロルミネッセンス層）を挟持してなる有機ＥＬ素子を用いて構成された表示パネルである。
有機ＥＬ表示パネルの構成は特に制限されず、公知の構成が採用される。
【実施例】
【００４８】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。【００４９】
＜ＰＶＡ原反の作製＞
５００Ｌのタンクに、１８℃の水２００ｋｇを入れ、撹拌しながらポリビニルアルコール系樹脂（重量平均分子量：１６５０００、ケン化度：９９．８モル％）４２ｋｇを加え、１５分間撹拌し、スラリーを調製した。
調製したスラリーを脱水し、含水率４０％のポリビニルアルコール系樹脂ウェットケーキを得た。【００５０】
得られたポリビニルアルコール系樹脂ウェットケーキ７０ｋｇ（樹脂分４２ｋｇ）を溶解槽に入れ、可塑剤としてのグリセリン４．２ｋｇと、水１０ｋｇとを添加し、槽底から水蒸気を吹き込んだ。
溶解槽内部の樹脂の温度（以下、「内部樹脂温度」という。）が５０℃になった時点で撹拌（回転数：５ｒｐｍ）を行い、内部樹脂温度が１００℃になった時点で系内を加圧し、更に１５０℃まで昇温した後、水蒸気の吹き込みを停止した。なお、水蒸気の吹き込み量は、合計７５ｋｇであった。
次いで、３０分間撹拌（回転数：２０ｒｐｍ）を行い、均一に溶解した後、濃度調整を行い、水に対するポリビニルアルコール系樹脂の濃度が２３％となるポリビニルアルコール系樹脂水溶液を得た。【００５１】
次に、得られたポリビニルアルコール系樹脂水溶液（液温１４７℃）を、ギアポンプ１より２軸押し出し機に供給し、脱泡した後、ギアポンプ２により排出した。
排出されたポリビニルアルコール系樹脂水溶液を、Ｔ型スリットダイ（ストレートマニホールダイ）よりキャストドラムに流延して製膜した。なお、ギアポンプの流量を変更することにより、下記表１に記載の厚みを有するＰＶＡ原反を得た。【００５２】
＜実施例１０１＞
上記で作製したＰＶＡ原反（厚み４３μｍ）を４０℃の温水に２分間浸漬（膨潤処理）しつつ、１．３０倍に一軸延伸した。
次いで、ヨウ素（純正化学社製）０．３０ｇ／Ｌおよびヨウ化カリウム（純正化学社製）１．２ｇ／Ｌを含有する水溶液（液温３０℃）中に、延伸後のフィルムを２分浸漬し、ヨウ素およびヨウ化物による染色処理を施した。
染色処理後のフィルムを、ホウ酸（Ｓｏｃｉｅｔａ Ｃｈｉｍｉｃａ Ｌａｒｄｅｒｅｌｌｏ ｓ．ｐ．ａ社製）３０．０ｇ／Ｌを含有する水溶液（液温５０℃）中で５分間、１０．０倍に一軸延伸する処理を施し、フィルムを作製した。
作製したフィルムを７０℃で９分間乾燥することにより、偏光子を得た。【００５３】
＜実施例１０２〜１１１および比較例１０１〜１０５＞
使用したＰＶＡ原反厚み、膨潤処理における水温、ヨウ素濃度、ヨウ化カリウム濃度、および延伸倍率を下記表１に記載したように変更した以外は、実施例１０１と同様の方法により、偏光子を得た。
ここで、同様の条件で各偏光子を１０回繰り返して作製し、染色処理後の一軸延伸における延伸時の破断状況を以下の基準で評価した。結果を下記表１に示す。なお、比較例１０４は、特許文献１（特開２００１−１４１９２６号公報）の実施例に示す条件で薄型の偏光子を作製した例であるが、下記表１に示す通り、１０個中３個以上の偏光子で延伸時に破断が確認された。
Ａ：作製した１０個の偏光子がいずれも破断なし
Ｂ：作製した１０個の偏光子のうち１〜２個に破断あり
Ｃ：作製した１０個の偏光子のうち３個以上に破断あり【００５４】
【表１】
2016104741.tif 000003
【００５５】
＜比較例１０６＞
Ａｐｐｌｅ社製のｉＰａｄ Ａｉｒからバックライト側偏光板を剥がし、剥がした偏光板の粘着剤と輝度向上フィルムを取り除き、片側保護フィルム付き偏光板を得た。
得られた偏光板をクロロホルムに浸漬し、保護フィルムを溶解し厚み５μｍの偏光子を得た。【００５６】
〔評価〕
作製した各偏光子について、厚み、ヨウ素含有量、ＰＶＡ配向度、波長２５０〜４００ｎｍの吸光度（以下、本段落において「吸光度」と略す。）、ヨウ素含有量とＰＶＡ配向度との積、および、吸光度とＰＶＡ配向度との積について測定した。なお、ヨウ素含有量、ＰＶＡ配向度、および、吸光度については、それぞれ上述した方法により測定した。測定結果を下記表２に示す。【００５７】
また、作製した各偏光子について、偏光度、単体透過率、耐久性、および、ムラ（延伸ムラ・染色ムラ）について評価した。
なお、偏光度、単体透過率および耐久性については、それぞれ上述した方法により評価し、ムラについては、以下に示す方法により評価した。評価結果を下記表２に示す。
また、比較例１０４および１０５については、偏光子の作製（延伸）時に３０％以上の破断が生じたため、これらの評価は行わなかった。
＜延伸ムラ＞
作製した各偏光子を蛍光灯の下に置き、斜め４５°方向から観察し、偏光子表面の延伸ムラを目視で確認し、以下の基準で評価した。なお、評価は、作製した各偏光子のうち少なくとも２つを同時に並べて相対比較する方法で行った。
（評価基準）
Ａ：ムラが視認できない
Ｂ：細かいスジが見える
Ｃ：スジが見え実用に耐えない
＜染色ムラ＞
作製した各偏光子を蛍光灯にかざして透過光を観察し、偏光子の染色ムラを目視で確認し、以下の基準で評価した。なお、評価は、作製した各偏光子のうち少なくとも２つを同時に並べて相対比較する方法で行った。
（評価基準）
Ａ：ムラが視認できない
Ｂ：偏光子の色に薄く濃淡が確認できる
Ｃ：ムラがはっきりと視認できる【００５８】
【表２】
2016104741.tif 000004
【００５９】
上記表２に示す結果から、ＰＶＡ配向度とヨウ素含有量との積が０．０８ｇ／ｍ2未満である偏光子は、優れた偏光度を示すが、透過率または耐久性が劣ることが分かり、延伸ムラおよび染色ムラも劣ることが分かった（比較例１０１〜１０３および１０６）。
これに対し、ＰＶＡ配向度、ヨウ素含有量、および、ＰＶＡ配向度とヨウ素含有量との積が所定の範囲となる偏光子は、いずれも、優れた偏光度を維持し、透過率が高く、耐久性に優れることが分かり、延伸ムラおよび染色ムラも良好となることが分かった（実施例１０１〜１１１）。
特に、ＰＶＡ配向度とヨウ素含有量との積が０．０８２ｇ／ｍ2以上０．１１０ｇ／ｍ2以下となる偏光子は、耐久性がより良好となることが分かった（実施例１０１〜１０６および１１１）。特に、実施例１０１〜１０６および１１１のうちでも、波長２５０〜４００ｎｍの吸光度が１５以上３０以下である偏光子は、耐久性が更に良好となることが分かった（実施例１０１〜１０５）。
更に、ＰＶＡ配向度と波長２５０〜４００ｎｍの吸光度との積が１．７０以上４．０以下である偏光子は、延伸ムラおよび染色ムラがより抑制されることが分かった（実施例１０１〜１１０）。
【国際調査報告】
2016104741.tif 000005
2016104741.tif 000006
2016104741.tif 000007
2016104741.tif 000008